(57)【要約】【課題】ポリアリーレンエーテルケトン樹脂の優れた特性の喪失や製造の煩雑化を防ぎ、コストを低減できるポリアリーレンエーテルケトン樹脂用成形方法を提供する。【解決手段】ポリアリーレンエーテルケトン樹脂シート１を、貯蔵弾性率（Ｅ’）がポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲中で、一旦２．０×１０８Ｐａ以下に低下する凹部になる部分を有し、かつ相対結晶化度が８０％未満の樹脂シートとし、ポリアリーレンエーテルケトン樹脂シート１を、その〔ガラス転移点（Ｔｇ）−１０℃〕以上〔ガラス転移点（Ｔｇ）＋５０℃〕以下の温度範囲で予備加熱した後、ポリアリーレンエーテルケトン樹脂シート１を、そのガラス転移点（Ｔｇ）以上融点未満の温度範囲の成形金型７２で熱成形する。【選択図】図１
2020055249.tif 000002
【特許請求の範囲】
【請求項１】
ポリアリーレンエーテルケトン樹脂シートを用いて所定の成形品を成形するポリアリーレンエーテルケトン樹脂シート用成形方法であって、
ポリアリーレンエーテルケトン樹脂シートを、貯蔵弾性率（Ｅ’）がポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲中で、一旦２．０×１０８Ｐａ以下に低下する凹部になる部分を有し、かつ相対結晶化度が８０％未満のポリアリーレンエーテルケトン樹脂シートとしてその厚さを１μｍ以上１０００μｍ以下とし、
このポリアリーレンエーテルケトン樹脂シートを、ポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲で予備加熱し、その後、ポリアリーレンエーテルケトン樹脂シートを、ポリアリーレンエーテルケトン樹脂シートのガラス転移点（Ｔｇ）以上ポリアリーレンエーテルケトン樹脂シートの融点未満の温度範囲の金型により熱成形することを特徴とするポリアリーレンエーテルケトン樹脂シート用成形方法。
【請求項２】
ポリアリーレンエーテルケトン樹脂含有の成形材料をポリアリーレンエーテルケトン樹脂の融点以上ポリアリーレンエーテルケトン樹脂の熱分解温度未満の温度範囲で溶融混練し、この成形材料をポリアリーレンエーテルケトン樹脂の融点以上ポリアリーレンエーテルケトン樹脂の熱分解温度未満の温度範囲に設定したダイスから連続的に押し出してポリアリーレンエーテルケトン樹脂シートを成形し、このポリアリーレンエーテルケトン樹脂シートを、ポリアリーレンエーテルケトン樹脂シートの〔ガラス転移点（Ｔg）＋２０℃〕以下に冷却する請求項１記載のポリアリーレンエーテルケトン樹脂シート用成形方法。
【請求項３】
ダイスから連続的に押し出して成形したポリアリーレンエーテルケトン樹脂シートを、ポリアリーレンエーテルケトン樹脂シートの〔ガラス転移点（Ｔg）＋２０℃〕以下の冷却ロールと圧着ロールとに挟持させる請求項２記載のポリアリーレンエーテルケトン樹脂シート用成形方法。
【請求項４】
予備加熱したポリアリーレンエーテルケトン樹脂シートを、金型の雌型内に中空の雄型により挿入し、雄型に気体を圧送して雌型内を減圧することにより、所定の成形品を熱成形する請求項１、２、又は３記載のポリアリーレンエーテルケトン樹脂シート用成形方法。
【発明の詳細な説明】
【技術分野】
【０００１】
本発明は、機械的性質、耐熱性、電気絶縁性、耐薬品性、耐放射線性、耐加水分解性、低吸水性、ガスバリア性、リサイクル性、軽量性、摺動性、及び成形加工性等に優れるポリアリーエーテルケトン樹脂シート用成形方法に関するものである。
【背景技術】
【０００２】
ポリアリーレンエーテルケトン（芳香族ポリエーテルケトンとも言う、ＰＡＥＫ）樹脂は、機械的性質、耐熱性、電気絶縁性、耐薬品性、耐放射線性、耐加水分解性、低吸水性、リサイクル性等に優れた熱可塑性の結晶性樹脂である。この優れた性質に鑑み、ポリアリーレンエーテルケトン樹脂は、自動車分野、エネルギー分野、半導体分野、医療分野、航空・宇宙分野等の広範囲な分野で使用が提案され、利用されている。
【０００３】
ポリアリーレンエーテルケトン樹脂製の成形品は、その大部分が射出成形される。しかしながら、多様な成形品を多量に、しかも、低価格で成形するため、真空成形、圧空成形、真空圧空成形、プレス成形等で熱成形する場合には、ポリアリーレンエーテルケトン樹脂を用いた押出成形により、一旦ポリアリーレンエーテルケトン樹脂シートを成形し、その後、ポリアリーレンエーテルケトン樹脂シートを使用して熱成形するのが一般的である。
【０００４】
しかし、ポリアリーレンエーテルケトン樹脂シートを熱成形する場合、ポリアリーレンエーテルケトン樹脂のような結晶性樹脂は、溶融張力が小さいため、ドローダウン（垂れ下がり現象）しやすく、真空成形、圧空成形、真空圧空成形、プレス成形等の熱成形が困難である。
【０００５】
係るドローダウンの発生を防止するため、従来においては、（１）例えば熱可塑性エンジニアリング樹脂にアクリルポリマーを添加する方法（特許文献１参照）、（２）メタ−キシリレンジアミンとジカルボン酸とのポリ縮合で得られるポリアミドの少なくとも１種と、メチルメタクリレートとアクリル酸及び／又はメタクリル酸の共重合体の少なくとも１種を含む組成物を調製する方法（特許文献２参照）、（３）ポリアミド系樹脂（Ａ）８５〜９９．９質量部及び不飽和酸単位０．５〜５質量％を含有し、質量平均分子量が１０万〜１４０万であるアクリル系共重合体（Ｂ）０．１〜１５質量部（ポリアミド系樹脂（Ａ）とアクリル系共重合体（Ｂ）との合計が１００質量部）を含有するポリアミド系樹脂組成物を調製する方法（特許文献３参照）が提案されている。
【先行技術文献】
【特許文献】
【０００６】
【特許文献１】特開平１‐２６８７６１号公報
【特許文献２】特開平８‐６７８１５号公報
【特許文献３】特開２００８‐２５５２１５号公報
【発明の概要】
【発明が解決しようとする課題】
【０００７】
しかしながら、（１）、（２）、（３）の方法を採用する場合には、ドローダウンをある程度抑制し、熱成形することができるものの、アクリルポリマーや所定の共重合体の添加により、ポリアリーレンエーテルケトン樹脂の優れた特性の喪失を招くという大きな問題が新たに生じることとなる。また、アクリルポリマーは耐熱性に劣るため、ポリアリーレンエーテルケトン樹脂に添加すると、成形材料の調製時に分解してしまうという問題が生じる。さらに、ポリアリーレンエーテルケトン樹脂シートの製造が煩雑となるので、コストの増大を招くこととなる。
【０００８】
本発明は上記に鑑みなされたもので、ポリアリーレンエーテルケトン樹脂の優れた特性の喪失を招くことが少なく、ポリアリーレンエーテルケトン樹脂シートの製造の煩雑化を防ぎ、コストを低減することのできるポリアリーレンエーテルケトン樹脂用成形方法を提供することを目的としている。
【課題を解決するための手段】
【０００９】
本発明者は、上記課題を解決するため、鋭意研究した結果、ポリアリーレンエーテルケトン樹脂シートを用いて所定の成形品を成形するポリアリーレンエーテルケトン樹脂シート用成形方法であって、
ポリアリーレンエーテルケトン樹脂シートを、貯蔵弾性率（Ｅ’）がポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲中で、一旦２．０×１０８Ｐａ以下に低下する凹部になる部分を有し、かつ相対結晶化度が８０％未満のポリアリーレンエーテルケトン樹脂シートとしてその厚さを１μｍ以上１０００μｍ以下とし、
このポリアリーレンエーテルケトン樹脂シートを、ポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲で予備加熱し、その後、ポリアリーレンエーテルケトン樹脂シートを、ポリアリーレンエーテルケトン樹脂シートのガラス転移点（Ｔｇ）以上ポリアリーレンエーテルケトン樹脂シートの融点未満の温度範囲の金型により熱成形することを特徴としている。
【００１０】
なお、ポリアリーレンエーテルケトン樹脂含有の成形材料をポリアリーレンエーテルケトン樹脂の融点以上ポリアリーレンエーテルケトン樹脂の熱分解温度未満の温度範囲で溶融混練し、この成形材料をポリアリーレンエーテルケトン樹脂の融点以上ポリアリーレンエーテルケトン樹脂の熱分解温度未満の温度範囲に設定したダイスから連続的に押し出してポリアリーレンエーテルケトン樹脂シートを成形し、このポリアリーレンエーテルケトン樹脂シートを、ポリアリーレンエーテルケトン樹脂シートの〔ガラス転移点（Ｔg）＋２０℃〕以下に冷却することが好ましい。
【００１１】
また、ダイスから連続的に押し出して成形したポリアリーレンエーテルケトン樹脂シートを、ポリアリーレンエーテルケトン樹脂シートの〔ガラス転移点（Ｔg）＋２０℃〕以下の冷却ロールと圧着ロールとに挟持させることができる。
また、予備加熱したポリアリーレンエーテルケトン樹脂シートを、金型の雌型内に中空の雄型により挿入し、雄型に気体を圧送して雌型内を減圧することにより、所定の成形品を熱成形することができる。
【００１２】
ここで、特許請求の範囲におけるポリアリーレンエーテルケトン樹脂シートには、ポリアリーレンエーテルケトン樹脂シートの他、ポリアリーレンエーテルケトン樹脂フィルムが含まれる。このポリアリーレンエーテルケトン樹脂シートには、必要に応じてコロナ処理、プラズマ処理、酸処理、火炎処理、イトロ処理、コーティング処理等の表面処理が施される。また、ポリアリーレンエーテルケトン樹脂シートの成形材料は、不活性ガスを供給しながら溶融混練することができる。
【００１３】
熱成形には、少なくとも型の孔等を通じ、この型とポリアリーレンエーテルケトン樹脂シートとの空間を真空にし、ポリアリーレンエーテルケトン樹脂シートを吸着して成形する真空成形、圧縮空気によりポリアリーレンエーテルケトン樹脂シートを型に圧着して成形する圧空成形、真空圧空成形、プレス成形等が含まれる。また、冷却ロールと圧着ロールの下流には、ポリアリーレンエーテルケトン樹脂シート用の巻取機を設置することができる。冷却ロール及び圧着ロールと巻取機との間には、ポリアリーレンエーテルケトン樹脂シートにスリットを形成する刃と、ポリアリーレンエーテルケトン樹脂シートにテンションを作用させる回転可能なテンションロールとを配設することが可能である。
【００１４】
本発明によれば、ポリアリーレンエーテルケトン樹脂シートを使用して所定の成形品を成形する場合には、先ず、用意したポリアリーレンエーテルケトン樹脂シートを予備加熱する。この際、ポリアリーレンエーテルケトン樹脂シートを、ポリアリーレンエーテルケトン樹脂シートの〔ガラス転移点（Ｔｇ）−１０℃〕以上ポリアリーレンエーテルケトン樹脂シートの〔ガラス転移点（Ｔg）＋５０℃〕以下の温度範囲で予備加熱して軟化させる。
【００１５】
こうしてポリアリーレンエーテルケトン樹脂シートを予備加熱したら、このポリアリーレンエーテルケトン樹脂シートを金型により熱成形することにより、所定の成形品を得ることができる。この熱成形の際、金型の温度を、ポリアリーレンエーテルケトン樹脂シートのガラス転移点（Ｔｇ）以上ポリアリーレンエーテルケトン樹脂シートの融点未満の範囲に設定すれば、熱成形中の結晶化度を進行させることができる。
【発明の効果】
【００１６】
本発明によれば、ポリアリーレンエーテルケトン樹脂の優れた特性の喪失を招くことが少なく、ポリアリーレンエーテルケトン樹脂シートの製造の煩雑化を防ぎ、コストの低減を図ることができるという効果がある。また、ポリアリーレンエーテルケトン樹脂シートが１μｍ以上１０００μｍ以下の厚さなので、ポリアリーレンエーテルケトン樹脂シートの機械的強度が低下するのを防ぐことができる。
【００１７】
請求項２記載の発明によれば、ポリアリーレンエーテルケトン樹脂シートを溶融押出成形法により成形するので、ハンドリング性を向上させたり、設備の簡略化を図ることができる。また、溶融混練時の温度とダイスの押し出し時の温度とがそれぞれポリアリーレンエーテルケトン樹脂の融点以上ポリアリーレンエーテルケトン樹脂の熱分解温度未満の範囲なので、円滑な溶融押出成形が期待でき、しかも、成形材料中のポリアリーレンエーテルケトン樹脂が分解するおそれも少ない。
【００１８】
また、ポリアリーレンエーテルケトン樹脂シートをポリアリーレンエーテルケトン樹脂シートの〔ガラス転移点（Ｔg）＋２０℃〕以下の温度で冷却するので、ポリアリーレンエーテルケトン樹脂シートの結晶化を抑制し、ポリアリーレンエーテルケトン樹脂シートを用いた熱成形が困難になるのを防ぐことができる。
【００１９】
請求項３記載の発明によれば、冷却ロールと圧着ロールとをポリアリーレンエーテルケトン樹脂シートの〔ガラス転移点（Ｔg）＋２０℃〕以下の温度に調整してポリアリーレンエーテルケトン樹脂シートに接触させるので、ポリアリーレンエーテルケトン樹脂シートの結晶化の進行を抑制し、ポリアリーレンエーテルケトン樹脂シートによる熱成形が困難になるのを防ぐことが可能になる。
【００２０】
また、冷却ロールにポリアリーレンエーテルケトン樹脂シートを圧着ロールにより押し付けて密着させることができるので、ポリアリーレンエーテルケトン樹脂シートの厚さを１μｍ以上１０００μｍ以上の範囲で高精度に制御することができ、しかも、ハンドリング性を向上させたり、設備の簡略化を図ることが可能となる。
【００２１】
請求項４記載の発明によれば、金型内のキャビティに変形したポリアリーレンエーテルケトン樹脂シートを密着させ、高精度の成形品等を熱成形することが可能となる。また、熱成形するので、射出成形と比べ、少ない製作日数で設計から生産まで対応することが容易となる。
【図面の簡単な説明】
【００２２】
【図１】本発明に係るポリアリーレンエーテルケトン樹脂シート用成形方法の実施形態におけるポリアリーレンエーテルケトン樹脂シートの製造装置を模式的に示す全体説明図である。
【図２】本発明に係るポリアリーレンエーテルケトン樹脂シート用成形方法の実施形態における相対結晶化度が２７％のポリエーテルエーテルケトン樹脂シートの貯蔵弾性率（Ｅ’）を模式的に示すグラフである。
【図３】本発明に係るポリアリーレンエーテルケトン樹脂シート用成形方法の実施形態における相対結晶化度が１００％のポリエーテルエーテルケトン樹脂シートの貯蔵弾性率（Ｅ’）を模式的に示すグラフである。
【図４】本発明に係るポリアリーレンエーテルケトン樹脂シート用成形方法の実施形態におけるポリアリーレンエーテルケトン樹脂シートを予備加熱する状態を模式的に示す断面説明図である。
【図５】図４のポリアリーレンエーテルケトン樹脂シートを成形金型の雌型内に雄型のプラグにより挿入する状態を模式的に示す断面説明図である。
【図６】図５のポリアリーレンエーテルケトン樹脂シートを雄型のプラグにより圧縮する状態を模式的に示す断面説明図である。
【図７】図６の雄型のプラグに圧気して雌型内を減圧する状態を模式的に示す断面説明図である。
【発明を実施するための形態】
【００２３】
以下、図面を参照して本発明の好ましい実施の形態を説明すると、本実施形態におけるポリアリーレンエーテルケトン樹脂シート用成形方法は、図１ないし図７に示すように、ポリアリーレンエーテルケトン樹脂シート１を溶融押出成形し、このポリアリーレンエーテルケトン樹脂シート１を、ポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度で予備加熱した後、この予備加熱したポリアリーレンエーテルケトン樹脂シート１を、ポリアリーレンエーテルケトン樹脂シート１のガラス転移点（Ｔｇ）以上ポリアリーレンエーテルケトン樹脂シート１の融点未満の温度の成形金型７２で熱成形するようにしている。
【００２４】
ポリアリーレンエーテルケトン樹脂シート１は、溶融押出成形法、カレンダー成形法、あるいはキャスティング法等の公知の製造法により製造可能であるが、ハンドリング性や設備の簡略化の観点からすると、溶融押出成形法により連続的に薄く押出成形されることが好ましい。ここで、溶融押出成形法とは、図１に示すポリアリーレンエーテルケトン樹脂シート１の製造装置の溶融押出成形機１０を使用して成形材料２を溶融混練し、溶融押出成形機１０のＴダイス２０からポリアリーレンエーテルケトン樹脂シート１を連続的に押し出して製造する方法である。
【００２５】
ポリアリーレンエーテルケトン樹脂シート１の製造装置としては、特に限定されるものではないが、例えば図１に示すように、ポリアリーレンエーテルケトン樹脂含有の成形材料２を使用して厚さ１μｍ以上１０００μｍ以下のポリアリーレンエーテルケトン樹脂シート１を製造する装置であり、成形材料２を溶融混練する溶融押出成形機１０と、この溶融押出成形機１０に装着されてポリアリーレンエーテルケトン樹脂シート１を押し出すＴダイス２０と、このＴダイス２０から押し出されたポリアリーレンエーテルケトン樹脂シート１を冷却する冷却ロール３０と、Ｔダイス２０から押し出されたポリアリーレンエーテルケトン樹脂シート１に接触して冷却ロール３０に圧接する一対の圧着ロール４０と、冷却ロール３０により冷却されたポリアリーレンエーテルケトン樹脂シート１を巻き取る巻取機６０とを備えて構成される。
【００２６】
ポリアリーレンエーテルケトン樹脂シート１は貯蔵弾性率（Ｅ’）が重要であり、貯蔵弾性率（Ｅ’）がポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃以下〕の温度範囲中で一旦２×１０８Ｐａ以下に低下する凹部になる部分を有する樹脂シートである必要がある（図２参照）。
【００２７】
これは、例えば係る温度範囲中の一旦２．０×１０８Ｐａ以下に低下する凹部になる部分を有しない場合（図３参照）には、ポリアリーレンエーテルケトン樹脂シート１が軟化しないので、ポリアリーレンエーテルケトン樹脂シート１を用いた後の真空成形、圧空成形、真空圧空成形、プレス成形等の熱成形が非常に困難になるからである。
なお、図２と図３は、押出方向の貯蔵弾性率（Ｅ’）を示すが、幅方向（押出方向の直角方向）の貯蔵弾性率（Ｅ’）も略同様である。
【００２８】
ポリポリアリーレンエーテルケトン樹脂シート１の相対結晶化度は、８０％未満、好ましくは５０％以下、より好ましくは４０％以下、さらに好ましくは３０％が良い。これは、ポリアリーレンエーテルケトン樹脂シート１の相対結晶化度が８０％以上の場合には、ポリアリーレンエーテルケトン樹脂シート１が軟化しないので、後の熱成形性が低下するからである。ポリアリーレンエーテルケトン樹脂シート１の相対結晶化度の下限は、特には限定されないが、５％以上が良い。ポリアリーレンエーテルケトン樹脂シート１の結晶化は、相対結晶化度により表すことができる。
【００２９】
ポリアリーレンエーテルケトン樹脂シート１の相対結晶化度は、示差走査熱量計を用いて１０℃／分の昇温速度で測定した熱分析結果に基づき、以下の式により算出される。
相対結晶化度（％）＝｛１−（ΔＨｃ／ΔＨｍ）｝×１００
ΔＨｃ：再結晶化ピークの熱量（Ｊ／ｇ）
ΔＨｍ：結晶融解ピークの熱量（Ｊ／ｇ）
【００３０】
以上の点に鑑み、後の熱成形で軟化するポリアリーレンエーテルケトン樹脂シート１の製造に際しては、製造装置の溶融押出成形機１０、Ｔダイス２０、冷却ロール３０、一対の圧着ロール４０のうち、少なくとも冷却ロール３０の温度が重要となり、冷却ロール３０の温度が所定の温度に調整される必要がある。
【００３１】
ポリポリアリーレンエーテルケトン樹脂シート１の成形材料２であるポリアリーレンエーテルケトン樹脂は、アリーレン基、エーテル基、及びカルボニル基からなる結晶性樹脂であり、例えば特許５７０９８７８号公報や特許第５８４７５２２号公報に記載された樹脂があげられる。このポリアリーレンエーテルケトン樹脂の具体例としては、例えば、化学式（１）で表される化学構造式を有するポリエーテルエーテルケトン（ＰＥＥＫ）樹脂、化学式（２）で表される化学構造を有するポリエーテルケトン（ＰＥＫ）樹脂、化学式（３）で表される化学構造を有するポリエーテルケトンケトン（ＰＥＫＫ）樹脂、化学式（４）で表される化学構造を有するポリエーテルエーテルケトンケトン（ＰＥＥＫＫ）樹脂、あるいは化学式（５）で表される化学構造を有するポリエーテルケトンエーテルケトンケトン（ＰＥＫＥＫＫ）樹脂等があげられる。
【００３２】
【化１】
2020055249.tif 000003
【００３３】
【化２】
2020055249.tif 000004
【００３４】
【化３】
2020055249.tif 000005
【００３５】
【化４】
2020055249.tif 000006
【００３６】
【化５】
2020055249.tif 000007
【００３７】
ポリアリーレンエーテルケトン樹脂は、１種単独でも良いし、２種以上を混合して使用しても良い。また、ポリアリーレンエーテルケトン樹脂は、化学式（１）〜（５）で表される化学構造を２つ以上有する共重合体であっても良い。ポリアリーレンエーテルケトン樹脂は、通常、粉状、顆粒状、ペレット状等の成形加工に適した形態で使用される。
【００３８】
これらポリアリーレンエーテルケトン樹脂の中では、ポリエーテルエーテルケトン樹脂とポリエーテルケトンケトン樹脂とが、易入手性、コスト、樹脂シート１の成形性、及び発泡体の成形性の点で好ましい。ポリエーテルエーテルケトン樹脂の具体例としては、ビクトレック社製の製品名：Ｖｉｃｔｒｅｘ  Ｐｏｗｄｅｒシリーズ、Ｖｉｃｔｒｅｘ  Ｇｒａｎｕｌｅｓシリーズ、ダイセル・エボニック社製の製品名：ベスタキープシリーズ、ソルベイスペシャルティポリマーズ社製の製品名：キータスパイア  ＰＥＥＫシリーズがあげられる。また、ポリエーテルケトンケトン樹脂の具体例としては、アルケマ社製の製品名：ＫＥＰＳＴＡＮシリーズが該当する。
【００３９】
成形材料２は、少なくともポリアリーレンエーテルケトン樹脂が含有されるが、このポリアリーレンエーテルケトン樹脂の他、本発明の特性を損なわない範囲において、ポリイミド（ＰＩ）樹脂、ポリアミドイミド（ＰＡＩ）樹脂、ポリエーテルイミド（ＰＥＩ）樹脂等のポリイミド樹脂、ポリアミド４Ｔ（ＰＡ４Ｔ）樹脂、ポリアミド６Ｔ（ＰＡ６Ｔ）樹脂、変性ポリアミド６Ｔ（変性ＰＡ６Ｔ）樹脂、ポリアミド９Ｔ（ＰＡ９Ｔ）樹脂、ポリアミド１０Ｔ（ＰＡ１０Ｔ）樹脂、ポリアミド１１Ｔ（ＰＡ１１Ｔ）樹脂、ポリアミド６（ＰＡ６）樹脂、ポリアミド６６（ＰＡ６６）樹脂、ポリアミド４６（ＰＡ４６）樹脂等のポリアミド樹脂、ポリサルホン（ＰＳＵ）樹脂、ポリエーテルサルホン（ＰＥＳ）樹脂、ポリフェニレンサルホン（ＰＰＳＵ）樹脂等のポリサルホン樹脂、ポリフェニレンスルフィド（ＰＰＳ）樹脂、ポリフェニレンスルフィドケトン樹脂、ポリフェニレンスルフィドスルホン樹脂、ポリフェニレンスルフィドケトンスルホン樹脂等のポリアリーレンサルファイド樹脂、ポリエチレンテレフタレート（ＰＥＴ）樹脂、ポリブチレンテレフタレート（ＰＢＴ）樹脂、ポリエチレンナフタレート（ＰＥＮ）樹脂等のポリエステル樹脂、ポリテトラフルオロエチレン（ＰＴＦＥ）樹脂、ポリテトラフルオロエチレン−パーフルオロアルキルビニルエーテル共重合体（ＰＦＡ）樹脂、テトラフルオロエチレン−ヘキサフルオロプロピル共重合体（ＦＥＰ）樹脂、テトラフルオロエチレン−エチレン共重合体（ＥＴＦＥ）樹脂、ポリクロロトリフルオロエチレン（ＰＣＴＦＥ）樹脂、ポリビニリデンフルオライド（ＰＶｄＦ）樹脂、フッ化ビニリデン・テトラフルオロエチレン・ヘキサフルオロプロピレン共重合体樹脂等のフッ素樹脂ポリカーボネート（ＰＣ）樹脂、ポリアリレート（ＰＡＲ）樹脂、液晶ポリマー（ＬＣＰ）等が必要に応じ、添加される。
【００４０】
成形材料２には、本発明の特性を損なわない範囲において、上記樹脂の他、酸化防止剤、光安定剤、紫外線吸収剤、可塑剤、滑剤、難燃剤、帯電防止剤、耐熱向上剤、無機化合物、有機化合物等が選択的に添加される。
【００４１】
ポリアリーレンエーテルケトン樹脂シート１の製造装置の溶融押出成形機１０は、例えば単軸押出成形機や二軸押出成形機等からなり、投入された成形材料２を溶融混練するよう機能する。この溶融押出成形機１０の上部後方には、成形材料２用の原料投入口１１が設置され、この原料投入口１１には、ヘリウムガス、ネオンガス、アルゴンガス、クリプトンガス、窒素ガス、二酸化炭素ガス等の不活性ガス（図１の矢印参照）を必要に応じて供給する不活性ガス供給管１２が接続されており、この不活性ガス供給管１２による不活性ガスの流入により、成形材料２の酸化劣化や酸素架橋が有効に防止される。
【００４２】
溶融押出成形機１０の溶融混練時におけるポリアリーレンエーテルケトン樹脂の温度は、溶融可能で、ポリアリーレンエーテルケトン樹脂が分解しない温度であれば、特に制限されるものではないが、ポリアリーレンエーテルケトン樹脂の融点以上ポリアリーレンエーテルケトン樹脂の熱分解温度未満の範囲が良い。具体的には、３２０℃以上４５０℃以下、好ましくは３６０℃以上４２０℃以下、さらに好ましくは３８０℃以上４００℃以下の範囲が良い。これは、ポリアリーレンエーテルケトン樹脂の融点未満の場合には、ポリアリーレンエーテルケトン樹脂含有の成形材料２を溶融押出成形することができず、逆に熱分解温度を越える場合には、ポリアリーレンエーテルケトン樹脂が激しく分解するおそれがあるからである。
【００４３】
Ｔダイス２０は、溶融押出成形機１０の先端部に連結管２１を介して装着され、溶融した成形材料２を薄い帯形のポリアリーレンエーテルケトン樹脂シート１に成形して連続的に下方に押し出すよう機能する。このＴダイス２０の上流には、連結管２１に装着されたギアポンプ２２が位置し、このギアポンプ２２が成形材料２を一定速度で、かつ高精度にＴダイス２０に移送する。Ｔダイス２０とギアポンプ２２との間には、溶融した成形材料２のゲルあるいは異物等を分離する目的でフィルタ（図示せず）が選択的に設置される。
【００４４】
Ｔダイス２０の押し出し時の温度は、ポリアリーレンエーテルケトン樹脂の融点以上ポリアリーレンエーテルケトン樹脂の熱分解温度未満、具体的には、３２０℃以上４５０℃以下、好ましくは３６０℃以上４２０℃以下、さらに好ましくは３８０℃以上４００℃以下の範囲に調整される。これは、ポリアリーレンエーテルケトン樹脂の融点未満の場合には、ポリアリーレンエーテルケトン樹脂含有の成形材料２の溶融押出成形が困難化し、逆に熱分解温度を越える場合には、ポリアリーレンエーテルケトン樹脂が激しく分解するおそれがあるという理由に基づく。
【００４５】
冷却ロール３０は、例えば一対の圧着ロール４０よりも拡径の金属ロールからなり、Ｔダイス２０の下方に回転可能に軸支されて押し出されたポリアリールエーテルケトン樹脂シート１を圧着ロール４０との間に挟持し、圧着ロール４０と共にポリアリールエーテルケトン樹脂シート１を短時間で冷却しながらその厚さを所定の範囲内に制御する。
【００４６】
冷却ロール３０は、一対の圧着ロール４０と同様、ポリアリーレンエーテルケトン樹脂シート１の〔ガラス転移点（Ｔg）＋２０℃〕以下、好ましくはポリアリーレンエーテルケトン樹脂シート１のガラス転移点（Ｔｇ）以下、より好ましくは５０℃以上ポリアリーレンエーテルケトン樹脂シート１の〔ガラス転移点（Ｔg）−１０℃〕以下の温度に調整され、ポリアリーレンエーテルケトン樹脂シート１に摺接する。
【００４７】
冷却ロール３０の温度がポリアリーレンエーテルケトン樹脂シート１の〔ガラス転移点（Ｔg）＋２０℃〕以下の温度に調整されるのは、冷却ロール３０の温度がポリアリーレンエーテルケトン樹脂シート１の〔ガラス転移点（Ｔg）＋２０℃〕を越える場合には、ポリアリーレンエーテルケトン樹脂シート１の相対結晶化度が８０％以上となり、ポリアリーレンエーテルケトン樹脂シート１が軟化しないので、後の熱成形性が低下するという理由に基づく。また、ポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲で、ポリアリーレンエーテルケトン樹脂シート１の貯蔵弾性率（Ｅ’）が、一旦２×１０８Ｐａ以下に低下する凹部になる部分を有しないため、好ましくないという理由に基づく。
【００４８】
ポリアリーレンエーテルケトン樹脂シート１の貯蔵弾性率（Ｅ’）が、ポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲で、ポリアリーレンエーテルケトン樹脂シート１の貯蔵弾性率（Ｅ’）が、一旦２×１０８Ｐａ以下に低下する凹部になる部分を有しない場合、ポリアリーレンエーテルケトン樹脂シート１が軟化せず、その結果、ポリアリーレンエーテルケトン樹脂シート１を利用した真空成形、圧空成形、真空圧空成形、プレス成形等の熱成形が非常に困難になるので、留意する必要がある。
【００４９】
また、ポリアリーレンエーテルケトン樹脂シート１の製造中にポリアリーレンエーテルケトン樹脂シート１が冷却ロール３０に貼り付き、破断するおそれがある。逆に、冷却ロール３０が５０℃未満の場合には、冷却ロール３０の結露を招くので、好ましくない。
冷却ロール３０の温度調整や冷却方法としては、特に限定されるものではないが、例えば空気、水、オイル等の熱媒体による方法、あるいは電気ヒータや誘電加熱等の方法が該当する。
【００５０】
一対の圧着ロール４０は、冷却ロール３０を挟持するようＴダイス２０の下方に回転可能に軸支される。この一対の圧着ロール４０とその下流に位置する巻取機６０の巻取管６１との間には、ポリアリーレンエーテルケトン樹脂シート１の側部にスリットを形成するスリット刃５０が少なくとも昇降可能に配置され、このスリット刃５０と巻取管６１との間には、ポリアリーレンエーテルケトン樹脂シート１にテンションを作用させて円滑に巻き取るためのテンションロール５１が回転可能に必要数軸支される。
【００５１】
各圧着ロール４０の周面には、ポリアリーレンエーテルケトン樹脂シート１と冷却ロール３０との密着性を向上させる観点から、少なくとも天然ゴム、イソプレンゴム、ブタジエンゴム、ノルボルネンゴム、アクリロニトリルブタジエンゴム、ニトリルゴム、ウレタンゴム、シリコーンゴム、フッ素ゴム等のゴム層が必要に応じて被覆形成され、このゴム層には、シリカやアルミナ等の無機化合物が選択的に添加される。これらの中では、耐熱性に優れるシリコーンゴムやフッ素ゴムの採用が好ましい。
【００５２】
圧着ロール４０は、表面が金属の金属弾性ロールが必要に応じて使用され、この金属弾性ロールが使用される場合には、表面が平滑性に優れるポリアリーレンエーテルケトン樹脂シート１の成形が可能となる。この金属弾性ロールの具体例としては、金属スリーブロール、エアーロール（ディムコ社製  製品名）、ＵＦロール（日立造船社製  製品名）が該当する。
【００５３】
このような一対の圧着ロール４０は、冷却ロール３０と同様、ポリアリーレンエーテルケトン樹脂シート１の〔ガラス転移点（Ｔg）＋２０℃〕以下、好ましくはポリアリーレンエーテルケトン樹脂シート１のガラス転移点（Ｔｇ）以下、より好ましくは５０℃以上ポリアリーレンエーテルケトン樹脂シート１の〔ガラス転移点（Ｔg）−１０℃〕以下の温度に調整され、ポリアリーレンエーテルケトン樹脂シート１に摺接してこれを冷却ロール３０に圧接する。
【００５４】
圧着ロール４０の温度が係る温度範囲なのは、圧着ロール４０の温度がポリアリーレンエーテルケトン樹脂シート１の〔ガラス転移点（Ｔg）＋２０℃〕を越える場合には、ポリアリーレンエーテルケトン樹脂シート１の結晶化が進行し、ポリアリーレンエーテルケトン樹脂シート１の相対結晶化度が８０％以上となり、ポリアリーレンエーテルケトン樹脂シート１の軟化に支障を来し、後の熱成形性の低下を招くからである。また、ポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲で、ポリアリーレンエーテルケトン樹脂シート１の貯蔵弾性率（Ｅ’）が、一旦２×１０８Ｐａ以下に低下する凹部になる部分を有しなくなるからである。
【００５５】
ポリアリーレンエーテルケトン樹脂シート１の貯蔵弾性率（Ｅ’）が、ポリアリーレンエーテルケトン樹脂シート１の〔ガラス転移点（Ｔｇ）−１０℃〕以上〔ポリアリーレンエーテルケトン樹脂シート１のガラス転移点（Ｔｇ）＋５０℃〕以下の温度範囲中で、ポリアリーレンエーテルケトン樹脂シート１の貯蔵弾性率（Ｅ’）が、一旦２×１０８Ｐａ以下に低下する凹部になる部分を有しない場合、ポリアリーレンエーテルケトン樹脂シート１が軟化せず、ポリアリーレンエーテルケトン樹脂シート１を利用した真空成形、圧空成形、真空圧空成形、プレス成形等の熱成形がきわめて困難になるので、留意すべきである。
【００５６】
また、ポリアリーレンエーテルケトン樹脂シート１の製造中にポリアリーレンエーテルケトン樹脂シート１が圧着ロール４０に貼り付き、破断を招くおそれがある。逆に、圧着ロール４０が５０℃未満の場合には、圧着ロール４０が結露するため、好ましくない。
圧着ロール４０の温度調整や冷却方法としては、冷却ロール３０と同様、限定されるものではなく、例えば空気、水、オイル等の熱媒体による方法、あるいは電気ヒータや誘電加熱等があげられる。
【００５７】
上記構成において、ポリアリーレンエーテルケトン樹脂シート１を製造する場合には、先ず、溶融押出成形機１０の原料投入口１１に成形材料２を投入してこの成形材料２を溶融混練し、Ｔダイス２０からポリアリーレンエーテルケトン樹脂シート１を連続的に帯形に押し出す。この際、ポリアリーレンエーテルケトン樹脂の溶融混練前における含水率は、２０００ｐｐｍ以下、好ましくは１０００ｐｐｍ以下、より好ましくは５００ｐｐｍ以下、さらに好ましくは３００ｐｐｍ以下に調整される。
【００５８】
これは、ポリアリーレンエーテルケトン樹脂の溶融混練前における含水率が２０００ｐｐｍを越える場合には、ポリアリーレンエーテルケトン樹脂が発泡するおそれがあるからである。ポリアリーレンエーテルケトン樹脂の溶融混練前の含水率の下限は、特に限定されるものでないが、１００ｐｐｍ以上が好ましい。
【００５９】
ポリアリーレンエーテルケトン樹脂シート１を押し出したら、冷却ロール３０、一対の圧着ロール４０、テンションロール５１、巻取機６０の巻取管６１に順次巻架するとともに、ポリアリーレンエーテルケトン樹脂シート１を冷却ロール３０に摺接させて短時間で冷却し、ポリアリーレンエーテルケトン樹脂シート１の両側部をスリット刃５０でそれぞれカットして体裁を整え、巻取機６０の巻取管６１に順次巻き取れば、ポリアリーレンエーテル樹脂シート１を製造することができる。
【００６０】
この際、ポリアリーレンエーテルケトン樹脂シート１の相対結晶化度と貯蔵弾性率（Ｅ’）とは、Ｔダイス２０より押し出されたポリアリーレンエーテルケトン樹脂シート１を直ちに冷却することで調整することができる。また、ポリアリーレンエーテルケトン樹脂シート１を冷却ロール３０に密着させる方法としては、ハンドリング性や設備の簡略化の観点から、圧着ロール４０により、冷却ロール３０にポリアリーレンエーテルケトン樹脂シート１を押し付けて密着させるタッチロール法の採用が好ましい。
【００６１】
ポリアリーレンエーテルケトン樹脂シート１と冷却ロール３０との密着時間は、特に限定されるものではないが、ポリアリーレンエーテルケトン樹脂シート１を瞬時に冷却する観点からすると、０．１秒以上１２０秒以下、好ましくは０．５秒以上４０秒以下、より好ましくは１秒以上３０秒以下が最適である。
【００６２】
冷却されたポリアリーレンエーテルケトン樹脂シート１の厚さは、用途により適宜選択されるが、１μｍ以上１０００μｍ以下、好ましくは５μｍ以上７５０μｍ以下の範囲が好適である。これは、ポリアリーレンエーテルケトン樹脂シート１の厚さが１μｍ未満の場合には、ポリアリーレンエーテルケトン樹脂シート１の機械的強度が著しく低下するので、ポリアリーレンエーテルケトン樹脂シート１の成形が困難になるという理由に基づく。逆に、ポリアリーレンエーテルケトン樹脂シート１の厚さが１０００μｍを越える場合には、ポリアリーレンエーテルケトン樹脂シート１の成形中にポリアリーレンエーテルケトン樹脂シート１の結晶化が進行し、相対結晶化度が８０％未満のポリアリーレンエーテルケトン樹脂シート１を成形することが困難となるからである。
【００６３】
ポリアリーレンエーテルケトン樹脂シート１の表面には、本発明の効果を失わない範囲で微細な凹凸を形成し、ポリアリーレンエーテルケトン樹脂シート１表面の摩擦係数を低下させることができる。
【００６４】
この微細な凹凸の形成方法としては、（１）ポリアリーレンエーテルケトン樹脂を溶融押出成形機１０により溶融混練し、この溶融混練したポリアリーレンエーテルケトン樹脂をＴダイス２０から微細な凹凸を周面に備えた冷却ロール３０上に吐き出して密着させ、圧着ロール４０との間にポリアリーレンエーテルケトン樹脂シート１を挟み、微細な凹凸を形成する方法、（２）ポリアリーレンエーテルケトン樹脂シート１に微小なジルコニア、ガラス、ステンレス等の無機化合物、ポリカーボネート樹脂、ポリアミド樹脂、あるいは植物の種等の有機化合物を吹き付けて微細な凹凸を形成する方法、（３）ポリアリーレンエーテルケトン樹脂シート１を微細な凹凸を備えた金型でプレス成形し、微細な凹凸を形成する方法があげられる。
【００６５】
これらの方法の中では、設備の簡略化、凹凸サイズの精度、凹凸形成の均一化、あるいは凹凸形成の容易化、連続的に凹凸の形成が可能な観点から、（１）の方法が最適である。
【００６６】
（１）の方法をさらに詳細に説明すると、（１−１）ポリアリーレンエーテルケトン樹脂を溶融押出成形機１０のＴダイス２０から微細な凹凸を周面に備えた冷却ロール３０上に吐き出すとともに、この吐出物を冷却ロール３０と微細な凹凸を周面に備えた圧着ロール４０とで挟み、ポリアリーレンエーテルケトン樹脂シート１の溶融押出成形と同時に成形する方法、（１−２）成形したポリアリーレンエーテルケトン樹脂シート１を微細な凹凸を周面に備えた冷却ロール３０と微細な凹凸を周面に備えた圧着ロール４０とで挟み、凹凸を形成する方法があげられる。これらの中では、設備の簡略化の観点から、（１−１）の方法が好ましい。
【００６７】
次に、製造したポリアリーレンエーテルケトン樹脂シート１を図４に示す治具７０にセットして張架し、ヒータ７１等に接近させて所定の時間予備加熱する。ポリアリーレンエーテルケトン樹脂シート１を予備加熱する時間は、ポリアリーレンエーテルケトン樹脂シート１が軟化するのであれば、特に限定されるものではないが、一般的には１秒以上６００秒以下、好ましくは５秒以上６０秒以下、より好ましくは３０秒前後が良い。
【００６８】
ポリアリーレンエーテルケトン樹脂シート１の予備加熱は、ポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲、好ましくはポリアーレンエーテルケトン樹脂シート１のガラス転移点（Ｔｇ）以上ポリアーレンエーテルケトン樹脂シート１の〔ガラス転移点（Ｔｇ）＋３０℃〕以下、より好ましくはポリアリーレンエーテルケトン樹脂のガラス転移点（Ｔｇ）以上ポリアリーレンエーテルケトン樹脂の〔ガラス転移点（Ｔｇ）＋２０〕以下の温度範囲が良い。これは、ポリアリーレンエーテルケトン樹脂シート１の予備加熱温度が、ポリアリーレンエーテルケトン樹脂シート１の〔ガラス転移点（Ｔｇ）−１０℃〕未満の場合には、ポリアリーレンエーテルケトン樹脂シート１が軟化せず、真空成形、圧空成形、真空圧空成形、プレス成形等の熱成形が困難になるという理由に基づく。
【００６９】
また、ポリアリーレンエーテルケトン樹脂シート１の〔ガラス転移点（Ｔg）＋５０℃〕を越える場合には、ポリアリーレンエーテルケトン樹脂シート１の結晶化が熱成形前に進行し、相対結晶化度８０％以上となり、ポリアリーレンエーテルケトン樹脂シート１の貯蔵弾性率（Ｅ’）がポリアリーレンエーテルケトン樹脂シート１の〔ガラス転移点（Ｔｇ）−１０℃〕以上ポリアリーレンエーテルケトン樹脂シート１の〔ガラス転移点（Ｔｇ）＋５０℃〕以下の温度範囲中で、一旦２×１０８Ｐａ以下に低下する凹部になる部分が消失するため、ポリアリーレンエーテルケトン樹脂シート１が軟化せず、真空成形、圧空成形、真空圧空成形、プレス成形等の熱成形が困難になるからである。
【００７０】
なお、ポリアリーレンエーテルケトン樹脂シート１の融点以上の温度でポリアリーレンエーテルケトン樹脂シート１を予備加熱する場合、ドローダウンを招き、成形不能となるので、留意する必要がある。
【００７１】
ポリアリーレンエーテルケトン樹脂シート１を予備加熱したら、この予備加熱したポリアリーレンエーテルケトン樹脂シート１を、用意した成形金型７２の雌型７３内に雄型の中空のプラグ７４により挿入（図５参照）し、この雄型のプラグ７４で圧縮（図６参照）して型締めし、その後、中空のプラグ７４内に空気等の気体を圧気して成形金型７２の雌型７３内を真空ポンプで減圧（図７参照）すれば、金型内のキャビティに変形したポリアリーレンエーテルケトン樹脂シート１が密着し、所定の成形品を熱成形することができる。成形金型７２は、例えば雌型７３が有底筒形等に形成され、雄型のプラグ７４が中空の柱形や錐台形等に形成される。
【００７２】
熱成形の際、成形金型７２の雌型７３とプラグ７４のうち、少なくとも雌型７３の温度は、ポリアリーレンエーテルケトン樹脂シート１のガラス転移点（Ｔｇ）以上ポリアリーレンエーテルケトン樹脂シート１の融点未満の範囲、好ましくはポリアリーレンエーテルケトン樹脂シート１の〔ガラス転移点（Ｔｇ）＋３０℃〕以上ポリアリーレンエーテルケトン樹脂シート１の〔融点−５０℃〕以下、より好ましくはポリアリーレンエーテルケトン樹脂シート１の〔ガラス転移点（Ｔｇ）＋３０℃〕以上ポリアリーレンエーテルケトン樹脂シート１の〔融点−１００℃〕以下の温度範囲に設定される。これは、雌型７３の温度がポリアリーレンエーテルケトン樹脂シート１のガラス転移点（Ｔｇ）以上ポリアリーレンエーテルケトン樹脂シート１の融点未満の範囲の場合には、熱成形中に結晶化が進行するので、低吸水性、機械的強度、電気絶縁特性、耐熱性、耐薬品性、ガスバリア性、耐放射線性、耐加水分解性、摺動性、軽量性等の特性に優れた成形品を得ることができるからである。
【００７３】
これに対し、雌型７３の温度がポリアリーレンエーテルケトン樹脂シート１のガラス転移点（Ｔg）未満の場合には、成形品の結晶化が進行せず、得られる成形品の低吸水性、機械的強度、耐熱性、耐薬品性、ガスバリア性、耐放射線性、耐加水分解性、摺動性、軽量性等の特性が低下することとなる。また、成形品の使用温度がポリアリーレンエーテルケトン樹脂成形品のガラス転移点（Ｔg）を越える場合には、使用中に結晶化が局部的に進行し、成形品が変形してしまう原因となる。また、雌型７３の温度が融点を越える場合には、ポリアリーレンエーテルケトン樹脂シート１が溶融し、成形品が得られないからである。
【００７４】
なお、ポリアリーレンエーテルケトン樹脂シート１のガラス転移点（Ｔｇ）未満の温度で熱成形した成形品を、ポリアリーレンエーテルケトン樹脂成形品のガラス転移点（Ｔｇ）以上融点未満の温度範囲で加熱して結晶化を進行させる方法の採用も考えられるが、この場合には、局部的に結晶化が進行するので、成形品の変形等が生じ、好ましくない。
【００７５】
成形品の成形時間は、ポリアリーレンエーテルケトン樹脂の結晶化が充分に進行し、相対結晶化度が１００％に達する時間であれば特に限定されるものではないが、一般的には、０．１秒以上６００秒以下、好ましくは０．５秒以上１２０秒以下、より好ましくは１秒以上６０秒以下、さらに好ましく３秒以上３０秒以下が良い。
【００７６】
上記によれば、成形材料２にアクリルポリマーや所定の共重合体を何ら添加する必要がないので、ポリアリーレンエーテルケトン樹脂の優れた特性、具体的には耐熱性、低吸水性、機械的強度、電気絶縁性、耐薬品性、耐加水分解性、ガスバリア性、摺動性、成形加工性、及び軽量性の喪失を招くことがない。また、優れた特性を有するポリアリーレンエーテルケトン樹脂シート１を熱成形して多品種の成形品を安定させて安価に製造することができる。
【００７７】
また、ポリアリーレンエーテルケトン樹脂シート１の製造の煩雑化を防止し、コスト削減を図ることができる。また、熱成形中にポリアリーレンエーテルケトン樹脂製の成形品の結晶化を促進することが可能なので、熱成形後の熱処理を省略することができる。さらに、例えポリアリーレンエーテルケトン樹脂シート１が長尺でも、容易な成形が期待できる。
【００７８】
なお、上記実施形態では冷却ロール３０にポリアリーレンエーテルケトン樹脂シート１を圧着ロール４０により、押し付けて密着させたが、何らこれに限定されるものではない。例えば、例えば静電印加法（ピンニング法）やエアーナイフを採用して冷却ロール３０にポリアリーレンエーテルケトン樹脂シート１を密着させても良い。また、ポリアリーレンエーテルケトン樹脂シート１を冷却する場合には、金属ベルト等にポリアリーレンエーテルケトン樹脂シート１を密着させたり、ポリアリーレンエーテルケトン樹脂シート１に水を噴霧したり、あるいは水中にポリアリーレンエーテルケトン樹脂シート１を投入する方法等を採用しても良い。
【実施例】
【００７９】
以下、本発明に係るポリアリーレンエーテルケトン樹脂シート用成形方法の実施例を比較例と共に説明する。
〔実施例１〕
先ず、ポリアリーレンエーテルケトン樹脂として、市販のポリエーテルエーテルケトン樹脂〔ソルベイスペシャルティポリマーズ社製  製品名：キータスパイアＰＥＥＫ  ＫＴ−８５１ＮＬ  ＳＰ（以下、「ＫＴ−８５１ＮＬ  ＳＰ」と略す〕を用意し、このポリエーテルエーテルケトン樹脂を１６０℃に加熱した除湿熱風乾燥機で１２時間乾燥させた。
【００８０】
乾燥させたポリエーテルエーテルケトン樹脂の含分率が３００ｐｐｍ以下であることを確認し、乾燥させたポリエーテルエーテルケトン樹脂を図１に示す幅９００ｍｍのＴダイスを備えたφ４０ｍｍの単軸溶融押出成形機にセットして溶融混練し、この溶融混練したポリエーテルエーテルケトン樹脂を単軸溶融押出成形機のＴダイスから連続的に押し出し、ポリエーテルエーテルケトン樹脂製の樹脂シートを帯形に成形した。
【００８１】
この際、ポリエーテルエーテルケトン樹脂の含水率は、微量水分測定装置〔三菱化学社製、商品名：ＣＡ‐１００型〕を用い、カールフィッシャー滴定法により測定した。また、単軸溶融押出成形機は、Ｌ／Ｄ＝３２、圧縮比：２．５、スクリュー：フルフライトスクリュータイプとした。
【００８２】
単軸溶融押出成形機の温度は３８０〜４００℃、Ｔダイスの温度は４００℃、これら単軸溶融押出成形機とＴダイスとを連結する連結管の温度は４００℃に調整した。また、溶融したポリエーテルエーテルケトン樹脂の温度については、Ｔダイス入口の樹脂温度を測定することとし、測定したところ、３９７℃であった。単軸押出成形機にポリエーテルエーテルケトン樹脂を投入する際、不活性ガス供給管により、窒素ガスを１８Ｌ／分で供給した。
【００８３】
こうしてポリエーテルエーテルケトン樹脂製の樹脂シートを押出成形したら、連続したポリエーテルエーテルケトン樹脂製の樹脂シートの両端部をスリット刃で裁断して巻取機の巻取管に順次巻き取り、長さ１００ｍ、幅６５０ｍｍのポリエーテルエーテルケトン樹脂製の樹脂シートを製造した。この際、ポリエーテルエーテルケトン樹脂製の樹脂シートは、周面に凹凸を備えた１３０℃の冷却ロール、シリコーンゴム製の一対の圧着ロール、及びこれらの下流に位置する６インチの巻取管に順次巻架し、冷却ロールと圧着ロールとに狭持させた。圧着ロールの温度を非接触式の温度計で測定したところ、１３１℃であった。
【００８４】
ポリエーテルエーテルケトン樹脂シートが得られたら、このポリエーテルエーテル樹脂シートのシート厚、相対結晶化度、ガラス転移点（Ｔｇ）、貯蔵弾性率（Ｅ’）と融点を測定し、その結果を表１に記載した。
【００８５】
次に、製造したポリエーテルエーテルケトン樹脂シートを用い、プレス成形法によりカップ状の成形品を成形した。プレス成形は、有底円筒形の雌型（直径２０ｍｍ、深さ１０ｍｍ）を成形金型として使用し、成形金型の雄型の中空のプラグを用いて実施した。ここで、ポリエーテルエーテルケトン樹脂シートのプレス成形は、ポリエーテルエーテルケトン樹脂シートの予備加熱温度：１５５℃、成形金型温度：２００℃、プラグ温度：２００℃、成形圧力：２００ｋＰａ、成形時間：３０秒間の条件で実施した。カップ状の成形品を成形したら、成形品のプレス成形性、相対結晶化度、及び耐熱性を評価し、その結果を表１に記載した。
【００８６】
・ポリアリーレンエーテルケトン樹脂シートのシート厚
ポリアリーレンエーテルケトン樹脂シートの厚さについては、マイクロメータ（ミツトヨ社製  製品名：クーラントプルーフマイクロメータ  符号ＭＤＣ−２５ＰＪ）を使用して測定した。測定に際しては、ポリアリーレンエーテルケトン樹脂シートの幅方向（押出方向の直角方向）任意の１０箇所測定し、その平均値をシート厚とした。
【００８７】
・ポリアリーレンエーテルケトン樹脂シートの相対結晶化度
ポリアリーレンエーテルケトン樹脂シートの相対結晶化度については、ポリアリーレンエーテルケトン樹脂シートから測定試料約８ｍｇを秤量し、示差走査熱量計（エスアイアイ・ナノテクノロジーズ社製  製品名：ＥＸＳＴＡＲ７０００シリーズ  Ｘ−ＤＳＣ７０００）を使用して昇温速度１０℃／分、測定温度範囲２０℃から３８０℃の条件で測定した。このときに得られる結晶融解ピークの熱量（Ｊ／ｇ）、再結晶化ピークの熱量（Ｊ／ｇ）から以下の式を用いて算出した。
【００８８】
相対結晶化度（％）＝｛１−（ΔＨｃ／ΔＨｍ）｝×１００
ここで、ΔＨｃはポリアリーレンエーテルケトン樹脂シートの１０℃／分の昇温条件下での再結晶化ピークの熱量（Ｊ／ｇ）を表し、ΔＨｍはポリアリーレンエーテルケトン樹脂シートの１０℃／分の昇温条件下での結晶融解ピークの熱量（Ｊ／ｇ）を表す。
【００８９】
・ポリアリーレンエーテルケトン樹脂シートのガラス転移点（Ｔｇ）
ポリアリーレンエーテルケトン樹脂シートのガラス転移点（Ｔｇ）については、ポリアリーレンエーテルケトン樹脂シートの損失弾性率（Ｅ”）を測定し、その値が極大になった温度をガラス転移点とした。損失弾性率は、ポリアリーレンエーテルケトン樹脂シートの押出方向で測定した。具体的には、ポリアリーレンエーテルケトン樹脂シートを押出方向６０ｍｍ×幅方向６ｍｍの大きさに切り出し、粘弾性スペクトロメータ（ティー・エス・インスツルメント・ジャパン社製  製品名：ＲＳＡ−Ｇ２）を用いた引張モードにより、周波数１Ｈｚ、歪み０．１％、昇温速度３℃／分、測定温度範囲６０℃から３６０℃以下、チェック間２１ｍｍの条件で測定した。
【００９０】
・ポリアリーレンエーテルケトン樹脂シートの貯蔵弾性率（Ｅ’）
ポリアリーレンエーテルケトン樹脂シートの貯蔵弾性率（Ｅ’）は、ポリアリーレンエーテルケトン樹脂シートの押出方向において引張モードにより測定した。具体的には、ポリアリーレンエーテルケトン樹脂シートを押出方向６０×幅方向６ｍｍの大きさに切り出し、粘弾性スペクトロメータ（ティー・エス・インスツルメント・ジャパン社製  製品名：ＲＳＡ−Ｇ２）を用いた引張モードにより、周波数１Ｈｚ、歪み０．１％、昇温速度３℃／分、測定温度範囲６０℃から３６０℃、チェック間２１ｍｍの条件で測定し、○×表記した。
【００９１】
○：ポリアリーレンエーテルケトン樹脂シートの〔ガラス転移点（Ｔｇ）−１０℃〕以
上ポリアリーレンエーテルケトン樹脂シートの〔ガラス転移点（Ｔｇ）＋５０℃〕
以下の温度範囲中で、一旦２．０×１０８Ｐａ以下に低下する凹部の部分を有する
場合
×：ポリアリーレンエーテルケトン樹脂シートの〔ガラス転移点（Ｔｇ）−１０℃〕以
上ポリアリーレンエーテルケトン樹脂シートの〔ガラス転移点（Ｔｇ）＋５０℃〕
以下の温度範囲中で、一旦２．０×１０８Ｐａ以下に低下する凹部の部分を有しな
い場合
【００９２】
・ポリアリーレンエーテルケトン樹脂シートの融点
ポリアリーレンエーテルケトン樹脂シートの融点については、ポリアリーレンエーテルケトン樹脂シートから測定試料約８ｍｇを秤量し、示差走査熱量計（エスアイアイ・ナノテクノロジーズ社製  製品名：ＥＸＳＴＡＲ７０００シリーズ  Ｘ−ＤＳＣ ７０００）を使用して昇温速度１０℃／分、測定温度範囲２０℃から３８０℃の条件で測定した。このときに得られる熱量曲線から吸熱ピークの極大値を融点とした。
【００９３】
・成形品のプレス成形性
カップ状の成形品を目視により、観察・評価した。
・成形品の相対結晶化度
成形品の相対結晶化度は、ポリアリーレンエーテルケトン樹脂シートの相対結晶化度と同様の方法により算出した。
【００９４】
・成形品の耐熱性
得られたカップ状の成形品を２８８℃のはんだ浴に１０秒間浮かべ、室温まで冷却した後、成形品に変形やシワの発生を目視により観察し、○×表記した。
ここで、○：変形無し、×：変形有とした。
【００９５】
〔実施例２〕
先ず、ポリアリーレンエーテルケトン樹脂として、実施例１で用いた市販のポリエーテルエーテルケトン樹脂を用意し、実施例１と同様の方法により、ポリエーテルエーテルケトン樹脂製の樹脂シートを帯形に成形し、この押出成形した樹脂シートのシート厚さ、相対結晶化度、ガラス転移点（Ｔｇ）、貯蔵弾性率（Ｅ’）と融点を実施例１と同様の方法により評価してその結果を表１に記載した。溶融したポリエーテルエーテルケトン樹脂の温度については、Ｔダイス入口の樹脂温度を測定することとし、測定したところ、３９７℃であった。また、圧着ロールの温度を非接触式の温度計で測定した結果、１３０℃であった。
【００９６】
次に、得られたポリエーテルエーテルケトン樹脂シートをプレス成形法により、カップ状の成形品に成形した。プレス成形に使用した成形金型は、実施例１と同様とした。ここで、ポリエーテルエーテルケトン樹脂シートのプレス成形は、ポリエーテルエーテルケトン樹脂シートの予備加熱温度：１５０℃、成形金型温度：１７０℃、プラグ温度：１７０℃、成形圧力：１００ｋＰａ、成形時間：９０秒間の条件で実施した。カップ状の成形品を成形したら、その成形性、相対結晶化度、及び耐熱性を評価してその結果を表１に記載した。
【００９７】
〔実施例３〕
先ず、ポリアリーレンエーテルケトン樹脂として、実施例１で用いた市販のポリエーテルエーテルケトン樹脂を用意し、実施例１と同様の方法により、ポリエーテルエーテルケトン樹脂製の樹脂シートを帯形に成形し、この押出成形した樹脂シートのシート厚さ、相対結晶化度、ガラス転移点（Ｔｇ）、貯蔵弾性率（Ｅ’）と融点を実施例１と同様の方法により評価してその結果を表１に記載した。溶融したポリエーテルエーテルケトン樹脂の温度については、Ｔダイス入口の樹脂温度を測定することとし、測定したところ、３９８℃であった。また、冷却ロールは７０℃に調整した。また、圧着ロールの温度を非接触式の温度計で測定した結果、１１５℃であった。
【００９８】
次に、得られたポリエーテルエーテルケトン樹脂シートをプレス成形法により、カップ状の成形品に成形した。プレス成形に使用した成形金型は、実施例１と同様とした。ここで、ポリエーテルエーテルケトン樹脂シートのプレス成形は、ポリエーテルエーテルケトン樹脂シートの予備加熱温度：１６０℃、成形金型温度：２３０℃、プラグ温度：２３０℃、成形圧力：２５０ｋＰａ、成形時間：４５秒間の条件で実施した。カップ状の成形品を成形したら、その成形性、相対結晶化度、及び耐熱性を評価してその結果を表１に記載した。
【００９９】
〔実施例４〕
先ず、ポリアリーレンエーテルケトン樹脂として、市販のポリエーテルエーテルケトン樹脂〔ダイセル・エボニック社製、製品名：ベスタキープ  ３３００Ｇ（以下、「３３００Ｇ」と略す）〕を用意し、実施例１と同様の方法により、ポリエーテルエーテルケトン樹脂製の樹脂シートを帯形に押出成形し、この押出成形した樹脂シートの厚さ、相対結晶化度、ガラス転移点（Ｔｇ）、貯蔵弾性率（Ｅ’）と融点を実施例１と同様の方法で評価し、その結果を表１に記載した。溶融したポリエーテルエーテルケトン樹脂の温度については、Ｔダイス入口の樹脂温度を測定することとし、測定したところ、３９９℃であった。また、冷却ロール温度は１１０℃に調整した。圧着ロールの温度を非接触式の温度計で測定したところ、１２７℃の値を示した。
【０１００】
次に、得られたポリエーテルエーテルケトン樹脂シートをプレス成形法でカップ状の成形品に成形した。プレス成形に使用したプレス金型は、実施例１と同様とした。ここで、ポリエーテルエーテルケトン樹脂シートのプレス成形は、ポリエーテルエーテルケトン樹脂シートの予備加熱温度：１６５℃、成形金型温度：１９０℃、プラグ温度：１９０℃、成形圧力：２００ｋＰａ、成形時間：９０秒間の条件で実施した。カップ状の成形品を成形したら、その成形性、相対結晶化度、及び耐熱性を評価してその結果を表１に記載した。
【０１０１】
〔実施例５〕
先ず、ポリアリーレンエーテルケトン樹脂として、市販のポリエーテルエーテルケトン樹脂〔ビクトレック社製、製品名：Ｖｉｃｔｒｅｘ  Ｇｒａｎｕｌｅｓ  ４５０Ｇ〕を用意し、実施例１と同様の方法でポリエーテルエーテルケトン樹脂製の樹脂シートを帯形に押出成形し、この押出成形した樹脂シートの厚さ、相対結晶化度、ガラス転移点（Ｔｇ）、貯蔵弾性率（Ｅ’）を実施例１と同様の方法により評価し、その結果を表１に記載した。溶融したポリエーテルエーテルケトン樹脂の温度については、Ｔダイス入口の樹脂温度を測定することとし、測定したところ、３９８℃の値を示した。また、冷却ロール温度は１４０℃に調整した。また圧着ロールの温度を非接触式の温度計で測定した結果、１４１℃であった。
【０１０２】
次に、得られたポリエーテルエーテルケトン樹脂シートをプレス成形法でカップ状の成形品に成形した。プレス成形に使用した成形金型は、実施例１と同様とした。ここで、ポリエーテルエーテルケトン樹脂シートのプレス成形は、ポリエーテルエーテルケトン樹脂シートの予備加熱温度：１６０℃、成形金型温度：２００℃、プラグ温度：２００℃、成形圧力：２００ｋＰａ、成形時間：１０秒間の条件で実施した。カップ状の成形品を成形したら、その成形性、相対結晶化度、及び耐熱性を評価してその結果を表１に記載した。
【０１０３】
〔実施例６〕
先ず、ポリアリーレンエーテルケトン樹脂として、市販のポリエーテルエーテルケトン樹脂〔ビクトレックス社製、製品名：Ｖｉｃｔｒｅｘ  Ｇｒａｎｕｌｅｓ  ３８１Ｇ〕を用意し、実施例１と同様の方法でポリエーテルエーテルケトン樹脂製の樹脂シートを帯形に押出成形し、この押出成形した樹脂シートの厚さ、相対結晶化度、ガラス転移点（Ｔｇ）、貯蔵弾性率（Ｅ’）と融点を実施例１と同様の方法により評価し、その結果を表１に記載した。
【０１０４】
溶融したポリエーテルエーテルケトン樹脂の温度については、Ｔダイス入口の樹脂温度を測定することとし、測定したところ、３９８℃の値を示した。また、冷却ロール温度は１５０℃に調整した。圧着ロールの温度を非接触式の温度計で測定した結果、１５２℃であった。
【０１０５】
次に、得られたポリエーテルエーテルケトン樹脂シートをプレス成形法でカップ状の成形品に成形した。プレス成形に使用した成形金型は、実施例１と同様とした。ここで、ポリエーテルエーテルケトン樹脂シートのプレス成形は、予備加熱温度：１５５℃、成形金型温度：１９０℃、プラグ温度：１９０℃、成形圧力：１５０ｋＰａ、成形時間５秒間の条件で実施した。カップ状の成形品を成形したら、その成形性、相対結晶化度、及び耐熱性を評価してその結果を表１に記載した。
【０１０６】
〔実施例７〕
先ず、ポリアリーレンエーテルケトン樹脂として、市販のポリエーテルケトンケトン樹脂〔アルケマ社製  製品名：ＫＥＰＳＴＡＮ  ８００２（以下、「８００２」と略する〕を用意し、このポリエーテルケトンケトン樹脂を１６０℃に加熱した熱風乾燥機で１２時間乾燥させた。
【０１０７】
ポリエーテルケトンケトン樹脂を１２時間乾燥させたら、乾燥したポリエーテルケトンケトン樹脂の水分率を実施例１と同様の方法で測定して含水率が３００ｐｐｍ以下であるのを確認後、乾燥させたポリエーテルケトンケトン樹脂を、幅９００ｍｍのＴダイスを備えたφ４０ｍｍの単軸押出成形機にセットして溶融混練し、この溶融混練したポリエーテルケトンケトン樹脂を単軸押出成形機のＴダイスから連続的に押し出してポリエーテルケトンケトン樹脂製の樹脂シートを帯形に押出成形した。
【０１０８】
単軸溶融押出成形機とスクリューについては、実施例１と同様とした。また、単軸溶融押出成形機の温度は３８０〜４００℃、Ｔダイスの温度は４００℃、これら単軸溶融押出成形機とＴダイスとを連結する連結管の温度は４００℃に調整した。こうしてポリエーテルケトンケトン樹脂製の樹脂シートを押出成形したら、連続したポリエーテルケトンケトン樹脂製の樹脂シートの両端部をスリット刃で裁断して巻取機の巻取管に順次巻き取り、長さ１００ｍ、幅６５０ｍｍのポリエーテルケトンケトン樹脂製の樹脂シートを製造した。
【０１０９】
冷却ロールは１５０℃に調整した。また、圧着ロールの温度を非接触式の温度計で測定したところ、１５２℃であった。ポリエーテルケトンケトン樹脂製の樹脂シートが得られたら、この樹脂シートの厚さ、比重、相対結晶化度、ガラス転移点（Ｔｇ）、貯蔵弾性率（Ｅ’）と融点を評価してその結果を表１に記載した。
【０１１０】
次に、製造したポリエーテルケトンケトン樹脂シートを用い、プレス成形法によりカップ状の成形品を成形した。プレス成形は、底部を有する円筒状の雌型金型（直径２０ｍｍ、深さ１０ｍｍ）を成形金型として使用し、雄型の金型のプラグを用いて実施した。ここで、ポリエーテルケトンケトン樹脂シートのプレス成形は、シートの予備加熱温度：１８５℃、成形金型温度：２５０℃、プラグ温度：２５０℃、成形圧力：２００ｋＰａ、成形時間：６００秒間の条件で実施した。カップ状の成形品を成形したら、成形品のプレス成形性、相対結晶化度、及び耐熱性を評価し、その結果を表１に記載した。
【０１１１】
【表１】
2020055249.tif 000008
【０１１２】
〔比較例１〕
実施例１と同様のポリエーテルエーテルケトン樹脂を使用し、冷却ロールの温度を２１０℃に変更した以外、実施例１と同様の条件でポリエーテルエーテルケトン樹脂シートを押出成形した。ポリエーテルエーテルケトン樹脂シートを押出成形したら、このポリエーテルエーテルケトン樹脂シートのシート厚、相対結晶化度、ガラス転移点（Ｔｇ）と貯蔵弾性率（Ｅ’）と融点を測定してその結果を表２に記載した。
【０１１３】
次に、得られたポリエーテルエーテルケトン樹脂シートをプレス成形法により、カップ状の成形品に成形しようと試みた。プレス成形に使用した成形金型は、実施例１と同様とした。ここで、ポリエーテルエーテルケトン樹脂シートのプレス成形は、ポリエーテルエーテルケトン樹脂シートの予備加熱温度：１６０℃、成形金型温度：２００℃、プラグ温度：２００℃、成形圧力：２００ｋＰａ、成形時間：３０秒間の条件で実施した。
【０１１４】
〔比較例２〕
実施例１で成形したポリエーテルエーテルケトン樹脂シートをプレス成形法により、カップ状の成形品に成形しようと試みた。プレス成形法に使用した成形金型は、実施例１と同様とした。ここで、ポリエーテルエーテルケトン樹脂シートのプレス成形は、ポリエーテルエーテルケトン樹脂シートの予備加熱温度：２１０℃、成形金型温度：２３０℃、プラグ温度：２３０℃、成形圧力：２００ｋＰａ、成形時間：３０秒間の条件で実施した。
【０１１５】
〔比較例３〕
実施例１で成形したポリエーテルエーテルケトン樹脂シートをプレス成形法により、カップ状の成形品に成形しようと試みた。プレス成形法に使用した成形金型は、実施例１と同様とした。ここで、ポリエーテルエーテルケトン樹脂シートのプレス成形は、ポリエーテルエーテルケトン樹脂シートの予備加熱温度：１５５℃、成形金型温度：３８０℃、プラグ温度：２８０℃、成形圧力：２００ｋＰａ、成形時間：３０秒間の条件で実施した。
【０１１６】
〔比較例４〕
実施例１で成形したポリエーテルエーテルケトン樹脂シートをプレス成形法により、カップ状の成形品に成形した。プレス成形法に使用した成形金型は、実施例１と同様とした。ここで、ポリエーテルエーテルケトン樹脂シートのプレス成形は、ポリエーテルエーテルケトン樹脂シートの予備加熱温度：１６０℃、成形金型温度：１１０℃、プラグ温度：１１０℃、成形圧力：２００ｋＰａ、成形時間：３０秒間の条件で実施した。
【０１１７】
【表２】
2020055249.tif 000009
【０１１８】
〔結    果〕
各実施例の場合、ポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲中で一旦２．０×１０８Ｐａ以下に低下する凹部になる部分を有するポリアリーレンエーテルケトン樹脂シートを製造し、使用したので、プレス成形性が実に良好であった。また、プレス成形中に結晶化度が増大し、相対結晶化度が１００％となり、耐熱性に優れる成形品を得ることができた。
【０１１９】
これに対し、比較例１の場合、冷却ロールの温度がポリアリーレンエーテルケトン樹脂シートの〔ガラス転移点（Ｔｇ）＋２０℃〕を越える２１０℃なので、結晶化が進行し、ポリアリーレンエーテルケトン樹脂シートの〔ガラス転移点（Ｔｇ）−１０℃〕以上ポリアリーレンエーテルケトン樹脂シートの〔ガラス転移点（Ｔｇ）＋５０℃〕以下の温度範囲中で一旦２．０×１０８Ｐａ以下に低下する凹部になる部分を有しないポリアリーレンエーテルケトン樹脂シートとなった。したがって、予備加熱によりポリアリーレンエーテルケトン樹脂シートを軟化させることができず、成形品を成形することができなかった。
【０１２０】
比較例２の場合、ポリエーテルエーテルケトン樹脂シートをポリエーテルエーテルケトン樹脂シートの〔ガラス転移点（Ｔｇ）＋５０℃〕を越える温度で予備加熱したので、予備加熱中にポリアリーレンエーテルケトン樹脂シートの結晶化が進行し、ポリエーテルエーテルケトン樹脂シートが軟化せず、成形品を成形することができなかった。
【０１２１】
比較例３の場合、成形金型の温度を、ポリエーテルエーテルケトン樹脂シートの融点を越える温度に設定してプレス成形を試みたが、成形金型内でポリアリーレンエーテルケトン樹脂シートが溶融してしまい、ポリエーテルエーテルケトン樹脂シートが軟化せず、成形品を成形できなかった。
【０１２２】
比較例４の場合、成形金型の温度を、ポリエーテルエーテルケトン樹脂シートのガラス転移点未満の温度に設定してプレス成形した。その結果、成形品の成形性は良好であったものの、プレス成形中に成形品の結晶化を充分に進行させることができず、成形品の耐熱性に問題が生じた。
【産業上の利用可能性】
【０１２３】
本発明に係るポリアリーレンエーテルケトン樹脂シート用成形方法は、例えば医薬、医療用機器、食品、機械、包装資材、電気、電子、家電機器、音楽機器、情報機器、自動車、宇宙・航空機等の製造分野で使用される。
【符号の説明】
【０１２４】
１        ポリアリーレンエーテルケトン樹脂シート
２        成形材料
１０      溶融押出成形機
２０      Ｔダイス（ダイス）
３０      冷却ロール
４０      圧着ロール
６０      巻取機
７２      成形金型（金型）
７３      雌型
７４      プラグ（雄型）
【図１】
2020055249.tif 000010
【図２】
2020055249.tif 000011
【図３】
2020055249.tif 000012
【図４】
2020055249.tif 000013
【図５】
2020055249.tif 000014
【図６】
2020055249.tif 000015
【図７】
2020055249.tif 000016